(57)【要約】    【課題】  本発明は、プロジェクタ側からはスクリーンに投影された映像と、スクリーンの背景を視認することができる反射型スクリーンを提供する。また、プロジェクタの反対側からもスクリーンの背景が視認可能である反射型スクリーンを提供する。    【解決手段】  黒色フィルム１、６の一方の面に反射層５と光拡散層２を有する反射型スクリーン７であって、当該スクリーン７は光拡散層２を有する部分４と透視性を有する部分３とが周期的に混在してなり、前記光拡散層２を有する部分４は光反射性を有し、前記光拡散層２は光拡散剤、および硬化型樹脂からなる透明バインダーから形成されてなるものである。  【選択図】  図１
2006119489.tif 000002
【特許請求の範囲】
【請求項１】
支持体の一方の面に光拡散層を有する反射型スクリーンであって、当該スクリーンは光拡散層を有する部分と透視性を有する部分とが周期的、またはランダムに混在してなり、前記光拡散層を有する部分は光反射性を有し、前記光拡散層は光拡散剤、およびガラスまたは硬化型樹脂からなる透明バインダーから形成されてなるものであることを特徴とする反射型スクリーン。
【請求項２】
前記光拡散層を有する部分は、スクリーンゲインが０．７以上であることを特徴とする請求項１記載の反射型スクリーン。
【請求項３】
前記透視性を有する部分は、ＪＩＳ  Ｋ７１３６：２０００におけるヘーズが４０％以下、ＪＩＳ  Ｋ７３６１−１：１９９７における全光線透過率が８０％以上であることを特徴とする請求項１または２記載の反射型スクリーン。
【請求項４】
前記透視性を有する部分は、貫通孔であることを特徴とする請求項１または２記載の反射型スクリーン。
【請求項５】
前記支持体側から見て、光拡散層を有する部分に対応する部分が黒色であることを特徴とする請求項１から４いずれか１項記載の反射型スクリーン。
【発明の詳細な説明】
【技術分野】
【０００１】
本発明は、プロジェクタから投影された映像を反射光としてスクリーンに映し出すプロジェクタ用反射型スクリーンに関し、特に、プロジェクタ側からはスクリーンに投影された映像とスクリーンの背景を視認することができる反射型スクリーンに関する。
【背景技術】
【０００２】
従来、プロジェクタから投影された映像を反射光としてスクリーンに映し出すため、従来より反射型スクリーンとして、プロジェクタからの光を反射する反射層と反射された光を拡散するための光拡散層とを備えた二層の反射型スクリーンが知られている。このような二層の反射型スクリーンでは、反射層はアルミ蒸着層或いはアルミペースト塗布層からなり、この反射層で反射された光をさらに光拡散層で拡散することにより、比較的広い視野角でぎらつきのない画像を見ることができる。しかし、このような従来の反射型スクリーンは透視性が無いため、スクリーンの背景を視認することは殆ど不可能であった。
【０００３】
ところで店舗のショーウィンドウ等には、店舗の中に居る人に向けてメニューや値段表、ポスター等の表示物を貼ったりすることがある。また、このような表示物は静的なものであり、貼り直したりしない限り、その内容は変わるものではない。そこで、動的な表示物とするためショーウィンドウ等に反射型スクリーンを貼着しプロジェクタ等を用いて投影することが考えられるが、このような従来の反射型スクリーンを貼着したショーウィンドウでは、反射型スクリーンに透視性が無いため、店舗の内側から外側、または外側から内側を見ることが出来なくなってしまう。
【発明の開示】
【発明が解決しようとする課題】
【０００４】
そこで、本発明は、プロジェクタ側からはスクリーンに投影された映像と、スクリーンの背景を視認することができる反射型スクリーンを提供することを目的とする。また、プロジェクタの反対側からもスクリーンの背景を視認可能である反射型スクリーンを提供することを目的とする。
【課題を解決するための手段】
【０００５】
本発明の反射型スクリーンは、支持体の一方の面に光拡散層を有するものであって、当該スクリーンは光拡散層を有する部分と透視性を有する部分とが周期的、またはランダムに混在してなり、前記光拡散層を有する部分は光反射性を有し、前記光拡散層は光拡散剤、およびガラスまたは硬化型樹脂からなる透明バインダーから形成されてなるものであることを特徴とするものである。
【０００６】
好ましくは、前記光拡散層を有する部分は、スクリーンゲインが０．７以上であることを特徴とするものである。
【０００７】
また好ましくは、前記透視性を有する部分は、ＪＩＳ  Ｋ７１３６：２０００におけるヘーズが４０％以下、ＪＩＳ  Ｋ７３６１−１：１９９７における全光線透過率が８０％以上であることを特徴とするものである。
【０００８】
また好ましくは、前記透視性を有する部分は、貫通孔であることを特徴とするものである。
【０００９】
また好ましくは、前記支持体側から見て、光拡散層を有する部分に対応する部分が黒色であることを特徴とするものである。
【００１０】
なお、本発明でいうスクリーンゲインは、スクリーンゲイン＝（正面輝度／照度）×πにより求めた値をいう。
【発明の効果】
【００１１】
本発明によれば、プロジェクタ側からはスクリーンに投影された映像と、スクリーンの背景を視認することができる反射型スクリーンを得ることができる。また、プロジェクタの反対側からもスクリーンの背景を視認することができる反射型スクリーンを得ることができる。
【発明を実施するための最良の形態】
【００１２】
本発明の反射型スクリーンは、支持体の一方の面に光拡散層を有するものであって、当該スクリーンは光拡散層を有する部分と透視性を有する部分とが周期的、またはランダムに混在してなり、前記光拡散層を有する部分は光反射性を有し、前記光拡散層は光拡散剤、およびガラスまたは硬化型樹脂からなる透明バインダーから形成されてなるものである。以下、各構成要素の実施の形態について説明する。
【００１３】
支持体は、金属、ガラス、高分子樹脂等を使用することができ、高分子樹脂としては例えば、ポリカーボネ−ト、ポリエステル、ポリオレフィン、ポリ塩化ビニル、ポリスチレン、アクリル等の熱可塑性樹脂があげられる。このような支持体は、用途に応じて板状、フィルム状、シート状のものを適宜選択することができる。
【００１４】
このような支持体は、後述する光拡散層の光学特性を調整することによりプロジェクタからの映像を映すことができるため、透明、不透明を問わないが、より鮮明な映像を映すため、また本発明の反射型スクリーンにおいて支持体側（当該支持体の光拡散層を有していない方の面）から、映像が見えないようにするためには不透明なものを用いることが好ましい。
【００１５】
さらに、プロジェクタからの光の反射特性を高め、より鮮明な映像を映すために、支持体の表面の反射率が９０％以上のものを用いることが好ましい。このような支持体は、アルミニウムや銀などの金属をシート状等にしたり、ガラス板上や高分子樹脂をシート状等としたもの上に、反射層として蒸着やスパッタリング等により金属を膜状に形成したり、ペースト状にした金属を膜状に塗布形成したりすることにより得ることができる。また、ホットスポットの発生を抑え、かつ光拡散性を高めるために白色顔料を練り込んだ高分子樹脂をシート状等にしたものを用いることも好ましい。
【００１６】
次に光拡散層について説明する。光拡散層はプロジェクタから投射された光を直接拡散したり、支持体から反射した光を拡散し、スクリーン内に映像を映すために設けられ、支持体上に直接設けられるか、或いは偏光フィルムを介在させる場合には、偏光フィルムの上に設けられる。本発明において光拡散層は、少なくとも光拡散剤、およびガラスまたは硬化型樹脂からなる透明バインダーから形成されてなるものである。
【００１７】
透明バインダーとして使用されるガラスとしては、光拡散層の光透過性が失われるものでなければ特に限定されるものではなく、一般にはケイ酸塩ガラス、リン酸塩ガラス、ホウ酸塩ガラスなどの酸化ガラスなどがあげられる。
【００１８】
透明バインダーとして使用される硬化型樹脂としては、ポリエステル系樹脂、アクリル系樹脂、アクリルウレタン系樹脂、ポリエステルアクリレート系樹脂、ポリウレタンアクリレート系樹脂、エポキシアクリレート系樹脂、ウレタン系樹脂、エポキシ系樹脂、ポリカーボネート系樹脂、セルロース系樹脂、アセタール系樹脂、ビニル系樹脂、ポリエチレン系樹脂、ポリスチレン系樹脂、ポリプロピレン系樹脂、ポリアミド系樹脂、ポリイミド系樹脂、メラミン系樹脂、フェノール系樹脂、シリコーン系樹脂、フッ素系樹脂などの熱硬化型樹脂、電離放射線硬化型樹脂などを用いることができる。
【００１９】
このように透明バインダーとしてガラスや硬化型樹脂を用いることにより、熱可塑性樹脂を用いた場合とは異なり、プロジェクタから照射される光による熱や、ショーウィンドウ等に貼着した際に太陽光による熱に対し、変形や伸縮することが少ないため、スクリーンの平面性を保つことができる。また、支持体として高分子樹脂を用いた場合、高分子樹脂中に光拡散剤を含有せしめたり、支持体内に空孔を形成させることにより、支持体自体に光拡散性を持たせることも可能ではあるが、このようなスクリーンでは上述したようにプロジェクタから照射される光による熱や、ショーウィンドウ等に貼着した際に太陽光による熱に対し、変形や伸縮することが多いため、スクリーンの平面性を保つことが難しいものとなってしまう。
【００２０】
次に光拡散剤としては、シリカ、アルミナ、タルク、ジルコニア、酸化亜鉛、酸化チタン、炭酸カルシウム、硫酸バリウム等の無機系微粒子や、シリコーン系樹脂、（メタ）アクリル系樹脂、スチレン系樹脂、ベンゾグアナミン系樹脂、ウレタン系樹脂等の有機系微粒子を、単独または２種以上を混合して使用することができる。
【００２１】
このような光拡散剤の形状としては、特に限定されず、不定形、真球状、球状、鱗片状、針状等のいずれであっても良い。光拡散剤の大きさは、光拡散層とした時の厚みにより適宜選択すれば良いため、特に限定されないが、平均粒子径で１μｍ〜５０μｍ、好ましくは３μｍ〜２０μｍ程度のものが好適に用いられる。
【００２２】
光拡散層における光拡散剤の含有量は、上述した反射層の有無、光拡散剤の種類や大きさ、光拡散層の厚みによって異なるので一概にいえないが、透明バインダー１００重量部に対して、下限として２重量部以上、好ましくは２５重量部以上、上限として３００重量部以下、好ましくは２００重量部以下程度である。ここで、反射層を有していない場合の光拡散層における光拡散剤の含有量は、下限として、透明バインダー１００重量部に対して５０重量部以上、さらには８０重量部以上とすることが好ましい。光拡散剤の含有量をこのような範囲とすることにより、プロジェクタから光を鮮明に映すことができる。
【００２３】
光拡散層の厚みは、特に限定されず、光拡散剤の大きさや含有量等によって異なってくるので一概にいえないが、一般には２μｍ〜５０μｍ、好ましくは５μｍ〜３０μｍ程度である。
【００２４】
このような光拡散層を有する本発明の反射型スクリーンは、当該光拡散層を有する部分は、光反射性を有するため、プロジェクタから投射された映像を映すことができる。このような光拡散層を有する部分の光学特性としては、スクリーンゲインが０．７以上、さらには０．８以上とすることが好ましく、スクリーンゲインを０．７以上とすることによりプロジェクタから投射された映像を鮮明に映すことができる。
【００２５】
このような上記光拡散層には、本発明の効果を阻害しない範囲であれば、熱可塑性樹脂や、架橋剤、光重合開始剤、光重合促進剤、滑剤、染料、蛍光増白剤、着色剤、顔料、帯電防止剤、難燃剤、抗菌剤、防カビ剤、紫外線吸収剤、光安定剤、熱安定剤、酸化防止剤、可塑剤、レベリング剤、流動調整剤、消泡剤、分散剤等の種々の添加剤を添加してもよい。
【００２６】
以上のような光拡散層は、例えば、透明バインダーを熱硬化型樹脂とする場合には、上述した光拡散剤、熱硬化型樹脂、架橋剤、および必要に応じて添加した添加剤を希釈溶剤によって分散または溶解して光拡散層用塗布液を調整し、従来公知のコーティング方法、例えば、バーコーター、ダイコーター、ブレードコーター、スピンコーター、ロールコーター、グラビアコーター、フローコーター、スプレー、スクリーン印刷などによって塗布・乾燥した後、エイジングすることにより硬化させて得ることができる。
【００２７】
また、例えば、透明バインダーを電離放射線硬化型樹脂とする場合は、光拡散層は上述した光拡散剤、電離放射線硬化型樹脂、光重合開始剤、および必要に応じて添加した添加剤や希釈溶剤に分散または溶解して光拡散層用塗布液を調整し、上述と同様の従来公知のコーティング方法によって塗布、必要に応じて乾燥した後、電離放射線を照射させることにより硬化させて得ることができる。
【００２８】
また、電離放射線を照射する方法としては、超高圧水銀灯、高圧水銀灯、低圧水銀灯、カーボンアーク、メタルハライドランプなどから発せられる１００ｎｍ〜４００ｎｍ、好ましくは２００ｎｍ〜４００ｎｍの波長領域の紫外線を照射する、または走査型やカーテン型の電子線加速器から発せられる１００ｎｍ以下の波長領域の電子線を照射することにより行うことができる。
【００２９】
このような光拡散層を有する本発明の反射型スクリーンは、スクリーン面内（スクリーンの面方向）に光拡散層を有する部分と透視性を有する部分とが周期的、またはランダムに混在してなるものである。このような反射型スクリーン７としては、例えば、光拡散層を有する部分４として光拡散層を有するスクリーン面内に、透視性を有する部分３をストライプ状に周期的に設けたり、円、楕円、四角形等の多角形、不定形の形状に周期的、またはランダムに設けたり、上記のような形状としたもの同士を組み合わせて設けたりしたもの等があげられる（図４、図６）。また、例えば、上記したものとは逆に、透視性を有する部分３として透視性を有するシート等の面内に、光拡散層を有する部分４をストライプ状に周期的に設けたり、円、楕円、四角形等の多角形、不定形の形状に周期的、またはランダムに設けたり、上記のような形状としたもの同士を組み合わせて設けたりしたもの等もあげられる（図５、図７）。
【００３０】
このような本発明の反射型スクリーン７における光拡散層を有する部分４と透視性を有する部分３との面積の割合は、特に限定されるものではないが、光拡散層を有する部分４：透視性を有する部分３で、好ましくは４：１〜１：４、さらに好ましくは２：１〜１：２程度である（図４〜図７）。
【００３１】
このように光拡散層を有するスクリーン面内に透視性を有する部分を設ける場合は、前記透視性を有する部分は、長径が０．１ｍｍ〜８ｍｍ、さらには０．２ｍｍ〜８ｍｍで、当該透視性を有する部分と隣接する透視性を有する部分との間の最短距離が０．１ｍｍ〜５ｍｍ、さらには０．２ｍｍ〜５ｍｍの間隔で周期的、またはランダムに形成されていることが好ましい。透視性を有する部分の長径が０．１ｍｍ未満、または当該透視性を有する部分と隣接する透視性を有する部分との間の最短距離が５ｍｍを超えると、スクリーンの背景が視認しにくくなり、透視性を有する部分の長径が８ｍｍを超えるか、または当該透視性を有する部分と隣接する透視性を有する部分との間の最短距離が０．１ｍｍに満たないと、プロジェクタからの投射された映像が見えにくくなる。すなわち、光拡散層を有するスクリーン面内に透視性を有する部分が、上記のような大きさと間隔で連続的に形成されていることにより、プロジェクタからの投射された映像を鮮明に映しつつ、スクリーンの背景を視認することができる。
【００３２】
また、透視性を有するシート等の面内に光拡散層を有する部分を設ける場合には、光拡散層を有する部分は、長径が０．１ｍｍ〜８ｍｍ、さらには０．２ｍｍ〜８ｍｍで、当該光拡散層を有する部分と隣接する光拡散層を有する部分との間の最短距離が０．１ｍｍ〜５ｍｍ、さらには０．２ｍｍ〜５ｍｍの間隔で周期的、またはランダムに形成されていることが好ましい。光拡散層を有する部分の長径が０．１ｍｍ未満、または当該光拡散層を有する部分と隣接する光拡散層を有する部分との間の最短距離が５ｍｍを超えると、プロジェクタからの投射された映像が見えにくくなり、光拡散層を有する部分の長径が８ｍｍを超えるか、または当該光拡散層を有する部分と隣接する光拡散層を有する部分との間の最短距離が０．１ｍｍに満たないと、スクリーンの背景が視認しにくくなる。すなわち、透視性を有するシート等の面内に光拡散層を有する部分が、上記のような大きさと間隔で連続的に形成されていることにより、プロジェクタからの投射された映像を鮮明に映しつつ、スクリーンの背景を視認することができる。
【００３３】
ここで本発明でいう透視性を有する部分、および光拡散層を有する部分の長径とは、その形状に従って以下の通りとする。例えば、形状が真円の場合は直径、楕円の場合は長径、三角形の場合は最長となる垂線、四角形以上の多角形の場合は最長の対角線、不定形の場合は任意の１点と１点を結ぶ直線のうち最長のものを意味する。
【００３４】
透視性を有する部分は、ＪＩＳ  Ｋ７１３６：２０００におけるヘーズが４０％以下、ＪＩＳ  Ｋ７３６１−１：１９９７における全光線透過率が８０％以上であることが好ましい。透視性を有する部分がこのような光学特性を有することにより、本発明の反射型スクリーンにプロジェクタから投射された光が入射した際に、透視性を有する部分は映像を映すことなくスクリーンの背景を視認することができる。
【００３５】
また、光拡散層を有するスクリーン面内に透視性を有する部分を設ける場合には、透視性を有する部分は、貫通孔であってもよい。透視性を有する部分を貫通孔とすることにより、プロジェクタから投射された光や、環境光を反射することがないためより一層スクリーンの背景を視認しやすいものとすることができる。また、スクリーン面内における透視性を有する部分の形状は、上述した範囲を逸脱しない限り、スクリーンの厚さ方向で変化しても構わない。
【００３６】
また、本発明の反射型スクリーンは、支持体側から見て、光拡散層を有する部分に対応する部分が黒色であることが好ましい。このように支持体側から見て光拡散層を有する部分に対応する部分を黒色とすることにより、プロジェクタから映像が投射されている場合であっても、支持体側からは当該映像を視認しなくて済むことに加えて、白色や他の色の場合と比べてプロジェクタの反対側からもスクリーンの背景を視認しやすくすることができる。また、光拡散層を有する面側からは、支持体側からの環境光を遮断することができるため、プロジェクタからの投射された映像をより鮮明に映すことができる。
【００３７】
このように支持体側から見て、光拡散層を有する部分に対応する部分を黒色とする方法としては、支持体中にカーボンブラック等の黒色顔料を適宜含有せしめた黒色フィルムを用いたり、支持体の一方の面、または両方の面に黒色塗料等をコーティングして黒色層を形成する方法があげられる。支持体が透明なものであった場合には、支持体の一方の面、または両方の面に黒色層を形成し、光拡散層と黒色層の間には上述したような反射層を設ける必要がある。また、支持体が黒色フィルムであった場合も同様に、光拡散層と黒色フィルムの間に反射層を設ける必要がある。また支持体が不透明なものであった場合には、支持体の光拡散層を有する面とは反対側の面に黒色層を設ければよい。
【００３８】
以上のような本発明の反射型スクリーンは、例えば、黒色フィルムを支持体とし、当該支持体の一方の面に反射層、光拡散層を上述した従来公知のコーティング方法により形成した後、型抜き装置により透視性を有する部分を打ち抜くことにより形成し得ることができる（図１）。
【００３９】
また、例えば、白色顔料を練り込んだ高分子樹脂をシート状にしたものを支持体として、当該支持体の一方の面に、光拡散層を上述した従来公知のコーティング方法により形成し、もう一方の面に黒色層を形成した後、型抜き装置により透視性を有する部分を打ち抜くことにより形成し得ることができる（図２）。
【００４０】
また、例えば透明な支持体の一方の面に黒色層、反射層および光拡散層をスクリーン印刷等により透視性を有する部分は印刷されないよう順に積層し作製することにより得ることができる（図３）。
【実施例】
【００４１】
以下、本発明を実施例に基づいてさらに詳細に説明する。なお、本実施例において「部」、「％」は、特に示さない限り重量基準である。
【００４２】
［実施例１］
厚み１００μｍの黒色フィルム（ルミラーX30：東レ社）上に、蒸着により厚み１００ｎｍのアルミニウム膜を形成して反射層とし、前記反射層上に下記処方の光拡散層用塗布液をバーコーティング法により塗布、乾燥した後、６０℃で２４時間エイジングして、厚み２０μｍの光拡散層を形成した。
【００４３】
次いで、透視性を有する部分として、スクリーンの全面に型抜き装置を用いて、長径２ｍｍの楕円で、当該透視性を有する部分と隣接する透視性を有する部分との間の最短距離が１ｍｍの間隔で周期的に形成し、実施例１の反射型スクリーンを得た。なお、光拡散層を有する部分のスクリーンゲインは１．０であった。
【００４４】
＜実施例１の光拡散層用塗布液の処方＞
・熱硬化型アクリル系樹脂（固形分５０％）          ３０部
（アクリディックA807：大日本インキ化学工業社）
・光拡散剤（スチレンビーズ、平均粒子径６μｍ）      ８部
（ＳＢＸ−６：積水化学工業社）
・光拡散剤（平均粒子径１６μｍ）                  １６部
（ノンリーフィングタイプ鱗片状アルミペースト）
（固形分５０％）（５５０１ＥＡ：昭和アルミパウダー社）
・カーボンブラック                              ０．４部
・イソシアネート系架橋剤（固形分６０％）            ６部
（タケネートD110N：三井武田ケミカル社）
・酢酸エチル                                      ４０部
・酢酸ブチル                                      ４０部
【００４５】
［実施例２］
厚み１００μｍの白色顔料を練り込んだフィルム（Ｗ３００：三菱化学ポリエステル社）の一方の面に、下記処方の黒色層用塗布液をバーコーティング法により塗布、乾燥し、厚み１０μｍの黒色層を形成した後、もう一方の面に、実施例１の光拡散層用塗布液を用いて、実施例１と同様にして光拡散層を形成した。
【００４６】
次いで、透視性を有する部分として、実施例１と同様にして貫通孔を設け、実施例２の反射型スクリーンを得た。なお、光拡散層を有する部分のスクリーンゲインは０．９５であった。
【００４７】
＜実施例２の黒色層用塗布液の処方＞
・熱硬化型アクリル系樹脂（固形分５０％）          ９２部
（アクリディックA804：大日本インキ化学工業社）
・カーボンブラック                                １６部
（バルカンXC-72：キャボット社）
・イソシアネート系架橋剤（固形分７５％）          ２５部
（バーノックDN980：大日本インキ化学工業社）
・メチルエチルケトン                              ６０部
・トルエン                                        ４０部
【００４８】
［実施例３］
支持体として厚み１００μｍの透明なポリエステルフィルム（ルミラーT60：東レ社）上に、実施例２の黒色層用塗布液を用いてスクリーン印刷により塗布、乾燥し、黒色層を形成した後、その上層に下記処方の反射層用塗布液を黒色層と同様にして塗布、乾燥して厚み２５μｍの反射層を形成した後、６０℃で２４時間エイジングした。
【００４９】
さらにその上層に下記処方の光拡散層用塗布液を黒色層と同様にして塗布、乾燥した後、高圧水銀灯で紫外線を照射し、厚み３．５μｍの光拡散層を形成し、実施例３の反射型スクリーンを得た。スクリーン印刷は、スクリーンの全面に透視性を有する部分として、直径１ｍｍの真円で、当該透視性を有する部分と隣接する透視性を有する部分との間の最短距離が１ｍｍの間隔で周期的に形成した。
【００５０】
なお、光拡散層を有する部分のスクリーンゲインは０．８５であった。また、透視性を有する部分のＪＩＳ  Ｋ７１３６：２０００におけるヘーズは１．４％、ＪＩＳ  Ｋ７３６１−１：１９９７における全光線透過率は８８％であった。
【００５１】
＜実施例３の反射層用塗布液の処方＞
・鱗片状アルミニウム顔料（平均粒径１５μｍ）    ４．５部
・熱硬化型アクリル樹脂（固形分５０％）          ９．５部
（アクリディックA807：大日本インキ化学工業社）
・イソシアネート系架橋剤（固形分６０％）        １．６部
（タケネートD110N：三井武田ケミカル社）
・メチルエチルケトン                              ２８部
・トルエン                                        ２８部
【００５２】
＜実施例３の光拡散層用塗布液の処方＞
・光拡散剤（メタアクリル系樹脂、平均粒子径５μｍ）  ２部
（ＭＸ−５００ＫＳ：綜研化学社）
・紫外線硬化型アクリル系樹脂（固形分８０％）    １００部
（ユニディック17-813：大日本インキ化学工業社）
・光重合開始剤                                      １部
（イルガキュア651：チバスペシャルティケミカルズ社）
・プロピレングリコールモノメチルエーテル        ２００部
【００５３】
［実施例４］
実施例３と同様の透明ポリエステルフィルム上に、実施例１の光拡散層用塗布液でカーボンブラックの代わりに酸化チタンを添加したものを用い、実施例１と同様にして光拡散層を形成した。次いで、透視性を有する部分として、実施例１と同様にして貫通孔を設け、実施例４の反射型スクリーンを得た。なお、光拡散層を有する部分のスクリーンゲインは０．８であった。
【００５４】
［比較例１］
実施例１の反射型スクリーンで貫通孔を形成しなかったものを比較例１の反射型スクリーンとした。
【００５５】
［比較例２］
実施例４の光拡散層用塗布液を下記処方の光拡散層用塗布液に変更した以外は実施例４と同様にして、比較例２の反射型スクリーンを作製した。なお、光拡散層を有する部分のスクリーンゲインは０．８であった。
【００５６】
＜比較例２の光拡散層用塗布液の処方＞
・熱可塑性ポリエステル樹脂（固形分１００％）      １５部
（バイロン30：東洋紡社）
・光拡散剤（スチレンビーズ、平均粒子径６μｍ）      ８部
（ＳＢＸ−６：積水化学工業社）
・光拡散剤（平均粒子径１６μｍ）                  １６部
（ノンリーフィングタイプ鱗片状アルミペースト）
（固形分５０％）（５５０１ＥＡ：昭和アルミパウダー社）
・酸化チタン                                    ０．４部
・酢酸エチル                                      ４０部
・酢酸ブチル                                      ４０部
【００５７】
［比較例３］
厚み１００μｍの炭酸カルシウム含有のポリプロピレンフィルム（ユポFPG：王子油化合成紙社）に、透視性を有する部分として、実施例１と同様にして貫通孔を設け、比較例３の反射型スクリーンを得た。なお、光拡散層を有する部分のスクリーンゲインは０．９であった。
【００５８】
実施例および比較例で得られた反射型スクリーンの透視性、（１）プロジェクタ側からスクリーンの背景が見えるかどうかと、（２）プロジェクタとは反対側からスクリーンの背景が見えるかどうか、および（３）平面性について評価した。評価結果を表１に示す。
【００５９】
（１）の透視性の評価は、昼間の外が明るい状態の時に、ショーウィンドウに実施例および比較例の反射型スクリーンを粘着テープで貼りつけ、室内を暗くし液晶プロジェクタ（ＸＶ−Ｐ３：シャープ社）を用いて映像を投影し、プロジェクタ側からスクリーンの背景、すなわち室内から外が良く見えるものを「○」、室内から外が見えないものを「×」とした。
【００６０】
（２）の透視性の評価は、（１）と同様にしてプロジェクタから映像を投影した状態で、プロジェクタとは反対側からスクリーンの背景、すなわち外から室内が良く見えるものを「○」、プロジェクタから映像を投影しなければ外から室内が見えるものを「△」、外から室内が見えないものを「×」とした。
【００６１】
（３）平面性の評価は、平らなテーブルに実施例および比較例の反射型スクリーンを３０インチで静置し、２Ｍの高さから液晶プロジェクタ（ＸＶ−Ｐ３：シャープ社）で面白色画像を３０分投射し、状態が変わらないものを「○」、浮きなどが生じているものを「×」とした。
【００６２】
【表１】
2006119489.tif 000003
【００６３】
実施例１〜４の反射型スクリーンは、支持体の一方の面に光拡散層を有し、当該スクリーンは光拡散層を有する部分と透視性を有する部分とが周期的に混在してなり、前記光拡散層を有する部分は光反射性を有し、前記光拡散層は光拡散剤、および硬化型樹脂からなる透明バインダーから形成されてなるものであったため、プロジェクタ側からスクリーンの背景、すなわち室内から外が良く見え、また光拡散層の透明バインダーには硬化型樹脂を用いているため平面性に優れたものとなった。また、実施例１〜４、および比較例２、３の反射型スクリーンは、光拡散層を有する部分のスクリーンゲインを０．７以上としたため、スクリーン面内に透視性を有する部分が多数形成した後も、投影された映像は鮮明で見やすいものとなった。
【００６４】
また、特に実施例１〜３の反射型スクリーンは、支持体側から見て、光拡散層を有する部分に対応する部分が黒色であったため、プロジェクタから映像を投影した状態であっても、支持体側からは当該映像を視認しなくて済み、またプロジェクタとは反対側からスクリーンの背景、すなわち外から室内が良く見えるものとなった。
【００６５】
実施例４の反射型スクリーンは、支持体側から見て、プロジェクタから映像を投影した状態では、支持体側からは当該映像を視認することができてしまい、外から室内は見えにくいものとなったが、プロジェクタから映像を投影しなければ外から室内が見えるものとなった。
【００６６】
一方、比較例１の反射型スクリーンは、スクリーン面内に透視性を有する部分が形成されていないため、室内から外、および外から室内が見えないものとなった。
【００６７】
また、比較例２、３の反射型スクリーンは、実施例４と同様に、支持体側から見て、プロジェクタから映像を投影した状態では、支持体側からは当該映像を視認することができてしまい、外から室内は見えにくいものであったが、プロジェクタから映像を投影しなければ外から室内が見えるものとなった。しかし、比較例２の反射型スクリーンは、光拡散層の透明バインダーに熱可塑性樹脂を用いているため、また比較例３の反射型スクリーンは支持体兼光拡散層として炭酸カルシウム含有のポリプロピレンフィルムを用いたため、実施例４と比べて平面性の劣るものとなった。
【図面の簡単な説明】
【００６８】
【図１】本発明の反射型スクリーンの一実施例を示す断面図。
【図２】本発明の反射型スクリーンの他の実施例を示す断面図。
【図３】本発明の反射型スクリーンの他の実施例を示す断面図。
【図４】本発明の反射型スクリーンの一実施例を示す正面図。
【図５】本発明の反射型スクリーンの他の実施例を示す正面図。
【図６】本発明の反射型スクリーンの一実施例を示す背面図。
【図７】本発明の反射型スクリーンの他の実施例を示す背面図。
【符号の説明】
【００６９】
１・・・・・・支持体
２・・・・・・光拡散層
３・・・・・・透視性を有する部分
４・・・・・・光拡散層を有する部分
５・・・・・・反射層
６・・・・・・黒色部分
７・・・・・・反射型スクリーン
【図１】
2006119489.tif 000004
【図２】
2006119489.tif 000005
【図３】
2006119489.tif 000006
【図４】
2006119489.tif 000007
【図５】
2006119489.tif 000008
【図６】
2006119489.tif 000009
【図７】
2006119489.tif 000010